(57)【要約】      （修正有）【課題】使用に伴う抗菌層の脱落を回避し、抗菌・抗ウイルス性が長時間持続する合成樹脂成型品を提供する。【解決手段】平面形状の合成樹脂成型品は、カード１００、防護板（アクリル板）、フィルムからなる群から選ばれる何れかであり、合成樹脂成型品の外表面部３０は、合成樹脂と、合成樹脂中に分散された抗菌・抗ウイルス性剤との組合せであり、抗菌・抗ウイルス性剤は、塩基性硫酸銅を主成分とする略板状であり、塩基性硫酸銅の含有量が、抗菌・抗ウイルス性剤の全質量に対して４０質量％〜７０質量％の範囲であり、分布測定試験において、抗菌・抗ウイルス性剤のメジアン径（Ｄ５０）が、１μｍ〜１０μｍの範囲である。【選択図】図３
0003233109.tif 000002
【実用新案登録請求の範囲】
【請求項１】
立体形状又は平面形状の合成樹脂成型品であって、
前記立体形状の合成樹脂成型品は、履物、履物ヒール、食器類、食品用容器類、文具、浴室用製品、キッチン用品、玩具からなる群より選ばれる少なくとも何れかであり、
前記平面形状の合成樹脂成型品は、カード、防護板（アクリル板）、フィルムからなる群より選ばれる少なくとも何れかであり、
前記合成樹脂成型品の外表面部は、
合成樹脂と、
前記合成樹脂中に分散された抗菌・抗ウイルス性剤との組合せであり、
前記抗菌・抗ウイルス性剤は、塩基性硫酸銅を主成分とする略板状であり、
前記塩基性硫酸銅の含有量が、前記抗菌・抗ウイルス性剤の全質量に対して４０質量％〜７０質量％の範囲であり、
粒度分布測定試験において、前記抗菌・抗ウイルス性剤のメジアン径（Ｄ５０）が、１μｍ〜１０μｍの範囲であることを特徴とする抗菌・抗ウイルス加工が施された合成樹脂成型品。
【請求項２】
立体形状又は平面形状のゴム成型品であって、
前記立体形状のゴム成型品は、ヒールリフト、長靴、ゴムパッド、ゴムマット、指サックからなる群より選ばれる少なくとも何れかであり、
前記平面形状のゴム成型品は、ゴム手袋、ゴム風船、ゴムボールからなる群より選ばれる少なくとも何れかであり、
前記ゴム成型品の外表面部は、
合成ゴムと、
前記合成ゴム中に分散された抗菌・抗ウイルス性剤との組合せであり、
前記抗菌・抗ウイルス性剤は、塩基性硫酸銅を主成分とする略板状であり、
前記塩基性硫酸銅の含有量が、前記抗菌・抗ウイルス性剤の全質量に対して４０質量％〜７０質量％の範囲であり、
粒度分布測定試験において、前記抗菌・抗ウイルス性剤のメジアン径（Ｄ５０）が、１μｍ〜１０μｍの範囲であることを特徴とする抗菌・抗ウイルス加工が施されたゴム成型品。
【請求項３】
立体形状又は平面形状の繊維構造体であって、
前記立体形状の繊維構造体は、サンダル、衛生マスク（立体型）、ブラジャーカップ材、肩パットからなる群より選ばれる少なくとも何れかであり、
前記平面形状の繊維構造体は、衛生マスク（平面型）、飛沫防止シート、タオル、ハンカチーフ、ワイピングクロス、便座カバー、シャツ、セーター、ジャケット、下着、ストッキング、壁紙、カーペット、カーテン、布団枕カバー、シーツ、毛布、布団、敷きパッドからなる群より選ばれる少なくとも何れかであり、
前記繊維構造体の外表面部は、
繊維と、
前記繊維中に分散された抗菌・抗ウイルス性剤との組合せであり、
前記抗菌・抗ウイルス性剤は、塩基性硫酸銅を主成分とする略板状であり、
前記塩基性硫酸銅の含有量が、前記抗菌・抗ウイルス性剤の全質量に対して４０質量％〜７０質量％の範囲であり、
粒度分布測定試験において、前記抗菌・抗ウイルス性剤のメジアン径（Ｄ５０）が、１μｍ〜１０μｍの範囲であることを特徴とする抗菌・抗ウイルス加工が施された繊維構造体。
【考案の詳細な説明】
【技術分野】
【０００１】
本考案は、菌やウイルスを不活性化させる抗菌・抗ウイルス加工が施された合成樹脂成型品、ゴム成型品、及び繊維構造体に関する。
【背景技術】
【０００２】
２０２０年初頭から始まった新型コロナウイルスの感染拡大に伴い、抗菌・抗ウイルス加工が施された製品開発が望まれている。
【０００３】
抗菌・抗ウイルス剤は、無機系と有機系に分類されるが、有機系より広範囲、且つ長期間持続的に効果を発揮する点で、一般に無機系の抗菌・抗ウイルス剤が配合される。無機系の抗菌・抗ウイルス剤の有効成分として、無機銅化合物が周知である。
無機銅化合物の中でも古くから農薬用殺菌剤として用いられてきたアルカリ系の塩基性硫酸銅（ＣｕSO４・３Cu（OH）２）、塩基性塩化銅（ＣｕＣｌ２・３Cu（OH）２）がある。これらは、植物類、動物類に対して有効性が乏しく人体には安全無害として知られている。
また、無機銅化合物の抗菌・抗ウイルス性の作用機構は、一般的に、菌・ウイルスが、銅表面に対して直接接触することにより、活性酸素である過酸化水素Ｈ２Ｏ２、ヒドロキシラジカルＯＨ−を生成して菌やウイルスを攻撃することで、抗菌・抗ウイルス性が発現すると考えられている。なお、表面から溶出する銅イオンＣｕ２＋自体の抗菌・抗ウイルス性については、表面から離れた菌・ウイルスに対しては多量のイオンがなければ死滅しないと考えられている。
したがって、抗菌・抗ウイルス加工として無機銅化合物を含有させた製品の外表面に表出しない無機銅化合物は、抗菌・抗ウイルス性の発現に何ら寄与しておらず、抗菌・抗ウイルス性を発現させるには、製品の外表面から表出する無機銅化合物と菌・ウイルスを効率良く接触させる必要がある。
この点、抗菌・抗ウイルス加工として、抗菌・抗ウイルス剤を含有するコーティング剤で被覆する方法がある。例えば、「添着加工の方法として、刷毛による塗布、スプレー噴射、浸漬のいずれかを選択することを特徴とする脱臭・抗菌材料の製造方法」が挙げられる（特許文献１）。
【先行技術文献】
【特許文献】
【０００４】
【特許文献１】特開２００４−４１３１７号公報
【考案の概要】
【考案が解決しようとする課題】
【０００５】
しかし、上記方法で得られた抗菌製品の抗菌性は、使用に伴い抗菌層が脱落して徐々に抗菌成分と菌との接触がなくなる結果、抗菌性が低下する欠点がある。
本考案は、使用に伴う抗菌層の脱落を回避し、抗菌・抗ウイルス性が長時間持続する抗菌・抗ウイルス加工が施された合成樹脂成型品、ゴム成型品、及び繊維構造体
を提供することを目的とする。
【課題を解決するための手段】
【０００６】
上記課題を解決するための本考案の抗菌・抗ウイルス加工が施された合成樹脂成型品の特徴構成は、
立体形状又は平面形状の合成樹脂成型品であって、
前記立体形状の合成樹脂成型品は、履物、履物ヒール、食器類、食品用容器類、文具、浴室用製品、キッチン用品、玩具からなる群より選ばれる少なくとも何れかであり、
前記平面形状の合成樹脂成型品は、矩形板状のカード、防護板（アクリル板）、フィルムからなる群より選ばれる少なくとも何れかであり、
前記合成樹脂成型品の外表面部は、
合成樹脂と、
前記合成樹脂中に分散された抗菌・抗ウイルス性剤との組合せであり、
前記抗菌・抗ウイルス性剤は、塩基性硫酸銅を主成分とする略板状であり、
前記塩基性硫酸銅の含有量が、前記抗菌・抗ウイルス性剤の全質量に対して４０質量％〜７０質量％の範囲であり、
粒度分布測定試験において、前記抗菌・抗ウイルス性剤のメジアン径（Ｄ５０）が、１μｍ〜１０μｍの範囲であることを特徴とする抗菌・抗ウイルス加工が施された合成樹脂成型品である。
【０００７】
本構成の抗菌・抗ウイルス加工が施された合成樹脂成型品によれば、抗菌・抗ウイルス性剤が合成樹脂中に分散されているため、使用に伴う抗菌層の脱落を回避し、抗菌・抗ウイルス性を長時間持続できる。
【０００８】
上記課題を解決するための本考案の抗菌・抗ウイルス加工が施されたゴム成型品の
特徴構成は、
立体形状又は平面形状のゴム成型品であって、
前記立体形状のゴム成型品は、ヒールリフト、長靴、ゴムパッド、ゴムマット、指サックからなる群より選ばれる少なくとも何れかであり、
前記平面形状のゴム成型品は、ゴム手袋、ゴム風船、ゴムボールからなる群より選ばれる少なくとも何れかであり、
前記ゴム成型品の外表面部は、
合成樹脂と、
前記合成樹脂中に分散された抗菌・抗ウイルス性剤との組合せであり、
前記抗菌・抗ウイルス性剤は、塩基性硫酸銅を主成分とする略板状であり、
前記塩基性硫酸銅の含有量が、前記抗菌・抗ウイルス性剤の全質量に対して４０質量％〜７０質量％の範囲であり、
粒度分布測定試験において、前記抗菌・抗ウイルス性剤のメジアン径（Ｄ５０）が、１μｍ〜１０μｍの範囲であることを特徴とする抗菌・抗ウイルス加工が施されたゴム成型品である。
【０００９】
本構成の抗菌・抗ウイルス加工が施されたゴム成型品によれば、抗菌・抗ウイルス性剤が合成樹脂中に分散されているため、使用に伴う抗菌層の脱落を回避し、抗菌・抗ウイルス性を長時間持続できる。
【００１０】
上記課題を解決するための本考案の抗菌・抗ウイルス加工が施された繊維構造体
の特徴構成は、
立体形状又は平面形状の繊維構造体であって、
前記立体形状の繊維構造体は、履物、衛生マスク（立体型）、ブラジャーカップ材、肩パットからなる群より選ばれる少なくとも何れかである
前記平面形状の繊維構造体は、衛生マスク（平面型）、飛沫防止シート、タオル、ハンカチーフ、ワイピングクロス、便座カバー、シャツ、セーター、ジャケット、下着、ストッキング、壁紙、カーペット、カーテン、布団枕カバー、シーツ、毛布、布団、パットからなる群より選ばれる少なくとも何れかであり、
前記繊維構造体の外表面部は、
繊維と、
前記繊維中に分散された抗菌・抗ウイルス性剤との組合せであり、
前記抗菌・抗ウイルス性剤は、塩基性硫酸銅を主成分とする略板状であり、
前記塩基性硫酸銅の含有量が、前記抗菌・抗ウイルス性剤の全質量に対して４０質量％〜７０質量％の範囲であり、
粒度分布測定試験において、前記抗菌・抗ウイルス性剤のメジアン径（Ｄ５０）が、１μｍ〜１０μｍの範囲であることを特徴とする抗菌・抗ウイルス加工が施された繊維構造体である。
【００１１】
本構成の抗菌・抗ウイルス加工が施された繊維構造体によれば、抗菌・抗ウイルス性剤が繊維構造中に分散されているため、使用に伴う抗菌層の脱落を回避し、抗菌・抗ウイルス性を長時間持続できる。
【図面の簡単な説明】
【００１２】
【図１】本考案の抗菌・抗ウイルス加工が施された合成樹脂成型品、ゴム成型品、及び繊維構造体で用いる抗菌・抗ウイルス剤の電子顕微鏡写真である。
【図２】本考案の抗菌・抗ウイルス加工が施された合成樹脂成型品、ゴム成型品、及び繊維構造体で用いる抗菌・抗ウイルス剤の粒子径分布である。
【図３】本考案の抗菌・抗ウイルス加工が施された合成樹脂成型品としてのカードの斜視図である。
【図４】本考案の抗菌・抗ウイルス加工が施されたゴム成型品としての履物のヒールリフトの斜視図である。
【図５】本考案の抗菌・抗ウイルス加工が施された繊維構造体としてのサンダルの平面図である。
【考案を実施するための形態】
【００１３】
下記に、本考案の抗菌・抗ウイルス加工が施された合成樹脂成型品、ゴム成型品、及び繊維構造体を説明する前段階として、本考案で用いる抗菌・抗ウイルス剤を説明する。
なお、本明細書において、メジアン径（Ｄ５０）とは、レーザ回析・散乱式粒度分布測定装置により測定される粒度分布（粒径の累積分布）における体積基準における積算値が５０％を示す値（中央値）を意味する。
【００１４】
＜抗菌・抗ウイルス剤＞
本考案で用いる抗菌・抗ウイルス剤は、合成樹脂成型品等の製造段階において、各種印刷用インキ等と混合させることで製品の表面に抗菌・抗ウイルス剤の成分を表出させるものである。
本考案で用いる抗菌・抗ウイルス剤は、略板状であり、前記抗菌・抗ウイルス性剤の全質量に対して４０質量％〜７０質量％の範囲の塩基性硫酸銅を主成分としている。なお、本考案で用いる抗菌・抗ウイルス剤は、抗菌・抗ウイルス性を向上させる目的で、銀、第四級アンモニウム塩などの公知の抗菌・抗ウイルス剤と併用する態様でもよい。
【００１５】
［メジアン径（Ｄ５０）］
本考案で用いる抗菌・抗ウイルス剤のメジアン径（Ｄ５０）は、１μｍ〜１０μｍが好ましく、３μｍ〜８μｍがより好ましく、４μｍ〜７μｍがさらに好ましく、５μｍが特に好ましい。メジアン径（Ｄ５０）が小さすぎると、各種印刷用インキ等との混合の際に、銅粒子同士の接触面積の増加に伴う凝集が生じやすくなり、分散性の低下の問題が生じる。また、凝集に伴う銅粒子の沈降量が多くなり、加工製品の外表面における菌・ウイルスとの接触の機会が減る。メジアン径（Ｄ５０）が大きすぎると、銅粒子同士の凝集が少なく、インク成分との混合性に優れる反面、少なからず菌やウイルスに対する銅粒子の表面積が小さくなるため、抗菌・抗ウイルス性の低下の問題が生じる。
【００１６】
本考案で用いる抗菌・抗ウイルス剤が不活性化させる菌、ウイルスについては特に限定されない。菌については、例えば、黄色ブドウ球菌（MRSA）、ESBL産生菌、レジオネラ菌、緑膿菌、セラチア菌、結核菌、白癬菌などが挙げられる。また、ウイルスについては、ゲノムの種類や、エンベロープの有無等に関係なく、例えば、インフルエンザウイルスA型、B型、C型・ヒトコロナウイルス（COVID-19、SARS、MERSなど）・ノロウイルス・ロタウイルス・Ｂ型、Ｃ型肝炎ウイルス・Ｅ型肝炎ウイルス・エイズウイルスなどが挙げられる。
【００１７】
＜抗菌・抗ウイルス剤の製造方法＞
下記に、本考案で用いる抗菌・抗ウイルス剤の製造方法を説明する。
【００１８】
＜溶解工程＞
硫酸銅水溶液と炭酸マグネシウム水溶液を準備する。硫酸銅水溶液は、水に対して硫酸銅の結晶を溶解させることで得られ、炭酸マグネシウム水溶液は、水に対して硫酸銅の結晶を溶解させることで得られる。
なお、硫酸銅水溶液の濃度はそれぞれ４０〜６０質量％の範囲で調整する。また、水に対する硫酸銅の溶解を促進させる意味で、硫酸銅水溶液の液温は４０℃前後に設定する。炭酸マグネシウム水溶液の濃度は、５〜１０質量％の範囲で調整する。また、水に対する炭酸マグネシウムの溶解を促進させる意味で、炭酸マグネシウム水溶液の液温は７０℃前後に設定する。
【００１９】
＜添加工程＞
硫酸銅水溶液に対してｐＨ調整剤としての炭酸マグネシウム水溶液を液温６５℃〜７５℃、且つｐＨ１０以上を維持した状態で添加する。この際、炭酸マグネシウム水溶液と併せて非晶質シリカを添加する。その結果として、混合液中にカリフラワー状の青緑色を呈する塩基性硫酸銅の結晶が析出する。
【００２０】
＜熟成回収工程＞
添加工程における反応を完全に進行させるために、スラリー状態の混合液を攪拌して、液温６５℃〜７５℃の範囲を維持しつつ、１時間以上熟成させる。
上記熟成後冷却させたスラリー状態の混合液から固形分（塩基性硫酸銅の結晶）を遠心分離機により回収する。その後、回収した塩基性硫酸銅の結晶に付着している不純物を除去するために、エタノールで洗浄して脱水乾燥させる。
その結果として、カリフラワー状の青緑色を呈する塩基性硫酸銅の結晶が得られる。
【００２１】
＜粉砕工程＞
カリフラワー状の青緑色を呈する塩基性硫酸銅の結晶に対して粉砕機（ボールミル等）を用いた粉砕処理を行う。
その結果、本考案で用いる抗菌・抗ウイルス剤が完成する。
【００２２】
＜＜合成樹脂成型品＞＞
下記に、本考案の抗菌・抗ウイルス加工が施された合成樹脂成型品を説明する。
【００２３】
本考案の抗菌・抗ウイルス加工が施された合成樹脂成型品は、立体形状又は平面形状を有する。
合成樹脂成型品の外表面部は、合成樹脂と、前記合成樹脂中に分散された抗菌・抗ウイルス性剤との組合せである。
上記「外表面部」とは、合成樹脂成型品の外側方向に向いている全ての面を意味する。
上記「抗菌・抗ウイルス性剤」は、塩基性硫酸銅を主成分とする略板状であり、塩基性硫酸銅の含有量が、抗菌・抗ウイルス性剤の全質量に対して４０質量％〜７０質量％の範囲である。
【００２４】
「立体形状の合成樹脂成型品」は、履物、履物ヒール、食器類、食品用容器類、文具、浴室用製品、キッチン用品、玩具からなる群より選ばれる少なくともいずれかである。
「平面形状の合成樹脂成型品」は、矩形板状のカード、防護板（アクリル板）、フィルムからなる群より選ばれる少なくともいずれかである。
【００２５】
本考案の抗菌・抗ウイルス加工が施された合成樹脂成型品の製造段階において、合成樹脂成型品に対して各種印刷をする際に、本考案で用いる抗菌・抗ウイルス剤が各種印刷用インキと共に混練される。
合成樹脂成型品に対する印刷の種類としては、例えばスクリーン印刷、グラビア印刷、フレキソ印刷、パッド印刷、オフセット印刷、ドライオフセット印刷等が挙げられる。また、印刷インキの種類として例えばスクリーンインキ、グラビアインキ、フレキソインキ、パッドインキ、オフセットインキ、ドライオフセットインキ等が挙げられる。なお、インキの添加剤として、例えば光安定剤、紫外線吸収剤、熱安定剤、浸透剤、酸化防止剤、ｐＨ調整剤、防腐剤、消泡剤、スリップ剤等が挙げられる。また、本考案で用いる抗菌・抗ウイルス剤と各種印刷用インキと共に混練する際、無機系バインダー又は有機系バインダーを用いてもよい。
【００２６】
なお、本考案の抗菌・抗ウイルス加工が施された合成樹脂成型品で用いられる高分子材料は、「熱可塑性樹脂」として、ポリエチレン（ＰＥ）、低密度ポリエチレン（ＬＤＰＥ）、高密度ポリエチレン（ＨＤＰＥ）、エチレン酢酸ビニル（ＥＶＡ）、ポリプロピレン（ＰＰ）、ポリスチレン・スチロール樹脂（ＰＳ）、塩化ビニル樹脂・ポリ塩化ビニル（ＰＶＣ）、ＡＢＳ樹脂（ＡＢＳ）、ＡＳ樹脂（ＳＡＮ）、ポリエチレンテレフタレート（ＰＥＴ）、メタクリル樹脂（ＰＭＭＡ）、ポリアミド（PA）、ポリカーボネート（ＰＣ）、ポリアセタール（ＰＯＭ）、ポリブチレンテレフタレート（ＰＢＴ）、ポリフェニレンエーテル（ＰＰＥ）、フッ素樹脂、ポリイミド（ＰＩ）、ポリエーテルスルホン（ＰＥＳ）、ポリエーテルイミド（ＰＥＩ）が挙げられる。また、「熱硬化性樹脂」としては、ユリア樹脂（ＵＦ）、メラミン樹脂（ＭＦ）、不飽和ポリエステル（ＵＰ）、エポキシ樹脂（ＥＰ）、シリコーン樹脂（ＳＩ）、ポリウレタン（ＰＵＲ）が挙げられる。
【００２７】
図３に基づき、本考案の抗菌・抗ウイルス加工が施された合成樹脂成型品の一例として、カード１００を説明する。
【００２８】
＜カード＞
本考案の抗菌・抗ウイルス加工が施された合成樹脂成型品であるカード１００は、
合成樹脂からなるカードであって、
矩形薄板状の表面１０と裏面２０を備えており、
前記表面１０と前記裏面２０を含むカード１００の外表面部３０は、
合成樹脂と、
前記合成樹脂中に分散された抗菌・抗ウイルス性剤との組合せであり、
前記抗菌・抗ウイルス性剤は、塩基性硫酸銅を主成分とする略板状であり、
前記塩基性硫酸銅の含有量が、前記抗菌・抗ウイルス性剤の全質量に対して４０質量％〜７０質量％の範囲であり、
粒度分布測定試験において、前記抗菌・抗ウイルス性剤のメジアン径（Ｄ５０）が、１μｍ〜１０μｍの範囲である。
【００２９】
＜＜ゴム成型品＞＞
下記に、本考案の抗菌・抗ウイルス加工が施されたゴム成型品を説明する。
【００３０】
本考案の抗菌・抗ウイルス加工が施されたゴム成型品は、立体形状又は平面形状を有する。
ゴム成型品の外表面部は、合成樹脂と、前記合成樹脂中に分散された抗菌・抗ウイルス性剤との組合せである。
【００３１】
上記「外表面部」、「抗菌・抗ウイルス性剤」は、本考案の抗菌・抗ウイルス加工が施された合成樹脂成型品と同様である。
【００３２】
「立体形状のゴム成型品」は、ヒールリフト、長靴、ゴムパッド、ゴムマット、指サックからなる群より選ばれる少なくともいずれかである。
「平面形状のゴム成型品」は、ゴム手袋、ゴム風船、ゴムボールからなる群より選ばれる少なくともいずれかである。
【００３３】
本考案の抗菌・抗ウイルス加工が施されたゴム成型品の製造段階（混合段階）において、本考案で用いる抗菌・抗ウイルス剤が原料ゴム、配合剤と共に混練される。
ゴム成型品の添加剤としては、充填剤、可塑剤、老化防止剤、加硫助剤、加工助剤、加硫剤、加硫促進剤、共架橋剤、活性剤、吸湿剤、発泡剤、発泡助剤等が挙げられる。
【００３４】
なお、本考案の抗菌・抗ウイルス加工が施されたゴム成型品で用いられる原料ゴム（合成ゴム）としては、イソプレンゴム（IR）、ブタジエンゴム（BR）、スチレンブタジエンゴム（SBR）、クロロプレンゴム（CR）、ニトリルゴム（NBR）、ブチルゴム（IIR）、エチレンプロピレンゴム（EPDM）、クロロスルホン化ポリエチレンゴム（CSM）、アクリルゴム（ACM）、フッ素ゴム（FKM）、エピクロロヒドリンゴム（ECO）、ウレタンゴム（U）、シリコーンゴム（Q）などが挙げられる。
【００３５】
図４に基づき、本考案の抗菌・抗ウイルス加工が施されたゴム成型品の一例として、履物のヒールリフト２００を説明する。
【００３６】
＜ヒールリフト＞
本考案の抗菌・抗ウイルス加工が施されたゴム成型品であるヒールリフト２００は、
合成ゴムからなるヒールリフトであって、
底面視舌片状の蹄形であり、ヒールリフト本体部４０とヒールリフト底部５０を備えており、
前記ヒールリフト本体部４０と前記ヒールリフト底部５０を含むヒールリフト２００の外表面部６０は、
合成ゴムと、
前記合成ゴム中に分散された抗菌・抗ウイルス性剤との組合せであり、
前記抗菌・抗ウイルス性剤は、塩基性硫酸銅を主成分とする略板状であり、
前記塩基性硫酸銅の含有量が、前記抗菌・抗ウイルス性剤の全質量に対して４０質量％〜７０質量％の範囲であり、
粒度分布測定試験において、前記抗菌・抗ウイルス性剤のメジアン径（Ｄ５０）が、１μｍ〜１０μｍの範囲である。
【００３７】
＜＜繊維構造体＞＞
下記に、本考案の抗菌・抗ウイルス加工が施された繊維構造体を説明する。
【００３８】
本考案の抗菌・抗ウイルス加工が施された繊維構造体は、立体形状又は平面形状を有する。
繊維構造体の外表面部は、繊維と、前記繊維中に分散された抗菌・抗ウイルス性剤との組合せである。
【００３９】
「繊維構造体」とは、繊維が形成し得る例えば、糸、織物、編物、不織布、フェルトなどを意味する。
上記「外表面部」、「抗菌・抗ウイルス性剤」は、本考案の抗菌・抗ウイルス加工が施された合成樹脂成型品と同様である。
【００４０】
「立体形状の繊維構造体」は、サンダル、衛生マスク（立体型）、ブラジャーカップ材、肩パットからなる群より選ばれる少なくともいずれかである。
「平面形状の繊維構造体」は、衛生マスク（平面型）、飛沫防止シート、タオル、ハンカチーフ、ワイピングクロス、便座カバー、シャツ、セーター、ジャケット、下着、ストッキング、壁紙、カーペット、カーテン、布団枕カバー、シーツ、毛布、布団、敷きパッドからなる群より選ばれる少なくともいずれかである。
【００４１】
本考案の抗菌・抗ウイルス加工が施された繊維構造体の製造段階において、本考案で用いる抗菌・抗ウイルス剤を溶融高分子に投入して混練させて分散させた後、繊維を構成する。
【００４２】
なお、繊維構造体の高分子材料としては、ポリエステル、ポリエチレン、ポリプロピレン、ポリ塩化ビニル、ナイロン、アクリル、ポリエチレンテレフタレート、ポリブチレンテレフタレート、ポリテトラメチレンテレフタレート、ポリビニルアルコール、ポリテトラフロロエチレン、ポリアクリル酸、ポリメタクリル酸メチル、レーヨン、ケブラー、キュプラ、テンセル、ポリノジック、アセテート、トリアセテート、綿、絹麻、羊毛等が挙げられる。
【００４３】
図５に基づき、本考案の抗菌・抗ウイルス加工が施された繊維構造体の一例として、サンダル３００を説明する。
【００４４】
＜サンダル＞
本考案の抗菌・抗ウイルス加工が施された繊維構造体であるサンダル３００は、
繊維構造体からなるサンダルであって、
底部７０と、底部７０の足の甲が位置する箇所に底部７０の左右端部を橋設する甲当て部８０を備えた
前記底部７０と前記甲当て部８０を含むサンダル３００の外表面部９０は、
繊維と、
前記合成樹脂中に分散された抗菌・抗ウイルス性剤との組合せであり、
前記抗菌・抗ウイルス性剤は、塩基性硫酸銅を主成分とする略板状であり、
前記塩基性硫酸銅の含有量が、前記抗菌・抗ウイルス性剤の全質量に対して４０質量％〜７０質量％の範囲であり、
粒度分布測定試験において、前記抗菌・抗ウイルス性剤のメジアン径（Ｄ５０）が、１μｍ〜１０μｍの範囲である。
【００４５】
以下、本考案を実施例により具体的に説明する。なお、本考案は、実施例に限定されるものではない。
【００４６】
＜実施例１＞
５８．０％の硫酸銅水溶液に対して６．０％の炭酸マグネシウム水溶液を液温７０℃で滴下した。滴下後のｐＨは、１０．５であった。その後、スラリー状態の混合液を攪拌して、液温７０℃を維持しつつ、１時間熟成を行った。次に、混合溶液中の塩基性硫酸銅の結晶を遠心分離機により回収して、エタノールで洗浄して脱水乾燥させた。その結果として、カリフラワー状の青緑色を呈する塩基性硫酸銅の結晶が得られた。
次に、塩基性硫酸銅の結晶をボールミル粉砕機で粉砕して粉末状にする。
その後、粉末状の銅紛に対して、走査型電子顕微鏡（ＳＥＭ）観察および粒度分布測定を行った。
走査型電子顕微鏡（ＳＥＭ）観察は、株式会社日本電子製  走査型電子顕微鏡（ＳＥＭ）  JSM６７００Fを用いて、加速電圧３ｋＶ、ワーキングディスタンス６ｍｍの条件で測定した。
その結果、図１に示すように、略板状の結晶が観察された。
粒度分布測定は、株式会社堀場製作所製  レーザ回折・散乱式粒度分布測定装置  ＬＡ−９２０を用いて、分散媒をイオン交換水、屈折率を１．３、循環速度を５とし、循環３ｍｉｎの条件で測定した。
その結果、図２に示すように、メジアン径（Ｄ５０）が５．１μｍ、モード径（Ｄｍ）が９．３μｍを計測した。
その後、実施例１として、上記、銅紛である抗菌・抗ウイルス剤を用いた合成樹脂成型品であるカードを製造した。
【００４７】
実施例１の抗菌・抗ウイルス加工が施された合成樹脂成型品であるカードについて、一般社団法人ボーケンによる品質試験を行った。下記に、試験内容と試験結果を記載する。
【００４８】
（抗菌性試験）  
黄色ブドウ球菌についてＪＩＳ  Ｚ  ２８０１：２０１２（フィルム密着法）に基づく、生菌数の測定試験（試験番号３５０１９０１２２２９（２９０１９００７８４０-１））の内容は、下記の通りである。
１．第一段階として、無加工試料として試験機関所有のポリエチレンフィルムに対して試験菌液０．４ｍｌを接種し、被覆フィルム（表面積１６ｃｍ２）を被せる。次に、加工試料として本考案のイオンカードに対して試験菌液０．４ｍｌを接種し、被覆フィルムを被せる。
２．第二段階として、ウイルス液接種後の上記無加工試料、加工試料をそれぞれ３５℃、９０％ＲＨ以上で２４時間培養させる。
３．第三段階として、ＳＣＤＬＰ培地１０ｍｌを加えて、被覆フィルムと上記無加工試料、加工試料から試験菌を洗い出し、洗い出し液中の菌数を寒天平板培養法により測定する。
４．第四段階として、下記の式に従い抗菌活性値を算出する。
抗菌活性値＝ｌｏｇ（無加工試料１ｃｍ２当たり・培養後生菌数）−ｌｏｇ（加工試料１ｃｍ２当たり・培養後生菌数）
なお、抗菌性能評価の有効性基準は、「  抗菌活性値≧２．０  」である。
【００４９】
（抗菌性試験の試験結果）
下記の表１は、実施例１の抗菌・抗ウイルス加工が施されたカードに関する黄色ブドウ球菌に対する抗菌性を示したものである。
下記の表１に示すように、実施例１の抗菌・抗ウイルス加工が施されたカードは、抗菌性能評価の有効性基準である２．０を上回る４．１を示し、黄色ブドウ球菌に対する有効性を確認した。
【００５０】
【表１】
0003233109.tif 000003
【００５１】
（抗ウイルス性試験）
実施例１の抗菌・抗ウイルス加工が施されたカードに関して、インフルエンザウイルスＡ型（香港型Ｈ３Ｎ２）についてＩＳＯ２１７０２：２０１９に基づく、感染価の測定試験（試験番号３５０１９０１２２２９（２９０１９００７８４０-２））の内容は、下記の通りである。
１．第一段階として、無加工試料として試験機関所有のポリエチレンフィルムに対して試験ウイルス液（濃度１．６×１０７ＰＦＵ／ｍＬ）０．４ｍｌを接種し、被覆フィルム（表面積１６ｃｍ２）を被せる。次に、加工試料として本考案のイオンカードに対して試験ウイルス液（濃度１．６×１０７ＰＦＵ／ｍＬ）０．４ｍｌを接種し、被覆フィルムを被せる。なお、ウイルス株は、インフルエンザウイルスＡ型（香港型Ｈ３Ｎ２）である。
２．第二段階として、ウイルス液接種後の上記無加工試料、加工試料をそれぞれ２５±１℃、９０％ＲＨ以上で２４時間静置（接触）させる。
３．第三段階として、２４時間経過後、上記無加工試料、加工試料からウイルスを回収して、プラーク法によるウイルス感染価の測定を行う。
なお、ＩＳＯ規格では抗ウイルス性能評価の有効性基準がなく、一般に、抗ウイルス加工製品に対するＳＩＡＡマーク登録基準が採用されている。この点、ＳＩＡＡマーク登録基準に関する抗ウイルス性能評価の有効性基準は、「  抗ウイルス活性値≧２．０  」である。
【００５２】
（抗ウイルス性試験の試験結果）
下記の表２は、実施例１の抗菌・抗ウイルス加工が施されたカードに関するインフルエンザウイルスＡ型（香港型Ｈ３Ｎ２）に対する抗ウイルス性を示したものである。
下記の表２に示すように、実施例１の抗菌・抗ウイルス加工が施されたカードは、抗菌性能評価の有効性基準である２．０を上回る４．１を示し、インフルエンザウイルスＡ型（香港型Ｈ３Ｎ２）に対する有効性を確認した。
【００５３】
【表２】
0003233109.tif 000004
【００５４】
＜実施例２＞
４８．０％の硫酸銅水溶液に対して８．０％の炭酸マグネシウム水溶液を液温７０℃で滴下した。滴下後のｐＨは、１１．５であった。その後、スラリー状態の混合液を攪拌して、液温７０℃を維持しつつ、１時間熟成を行った。次に、混合溶液中の塩基性硫酸銅の結晶を遠心分離機により回収して、エタノールで洗浄して脱水乾燥させた。その結果として、カリフラワー状の青緑色を呈する塩基性硫酸銅の結晶が得られた。
次に、塩基性硫酸銅の結晶をボールミル粉砕機で粉砕して粉末状にする。
粉末状の銅紛に対して、株式会社堀場製作所製  レーザ回折・散乱式粒度分布測定装置  ＬＡ−９２０を用いて、分散媒をイオン交換水、屈折率を１．３、循環速度を５とし、循環３ｍｉｎの条件で測定した。
その結果、メジアン径（Ｄ５０）が５．７μｍ、モード径（Ｄｍ）が９．６μｍを計測した。
実施例２として、上記、銅紛である抗菌・抗ウイルス剤を用いた繊維構造体であるサンダル（合成繊維EVA）を製造した。
【００５５】
実施例２の抗菌・抗ウイルス加工が施された繊維構造体であるサンダル（合成繊維EVA）について、上海ウェイプ化学技術サービス株式会社による品質試験を行った。下記に、試験内容と試験結果を記載する。
【００５６】
（抗ウイルス性試験）
インフルエンザウイルスＡ型（ソ連型Ｈ１Ｎ１）についてＩＳＯ１８１８４：２０１９に基づく、感染価の測定試験（報告番号WP-20106384-JC-01EnR1）の内容は、下記の通りである。
１．第一段階として、試験ウイルス液（インフルエンザウイルスＡ型（ソ連型Ｈ１Ｎ１））を調整する。
２．第二段階として、無加工試料である標準布及び加工試料である本考案の繊維構造体に対してそれぞれ試験ウイルス液を接種する。
３．第三段階として、ウイルス液接種後の上記無加工試料、加工試料をそれぞれ２５℃、２時間放置後、ＳＣＤＬＰ培地を用いて、各試料からウイルスを洗い出す。
４．第四段階として、洗い出した液を段階希釈して、プラーク法によりウイルス感染価を測定する。
５．第五段階として、次式により抗ウイルス活性値を算出して、抗ウイルス性能を評価する。
Ｍｖ＝ｌｇ（Ｖｂ）−ｌｇ（Ｖｃ）
Ｍｖ：抗ウイルス活性値
ｌｇ（Ｖｂ）：２時間静置後の標準布のウイルス感染価の常用対数値の平均値
ｌｇ（Ｖｃ）：２時間静置後の抗ウイルス加工品のウイルス感染価の常用対数値の平均値
【００５７】
（抗ウイルス性試験の試験結果）
下記の表３は、実施例２の抗菌・抗ウイルス加工が施されたサンダルに関するインフルエンザウイルスＡ型（香港型Ｈ３Ｎ２）に対するの抗ウイルス性を示したものである。
下記の表３に示すように、実施例２の抗菌・抗ウイルス加工が施されたサンダルは、抗菌性能評価の有効性基準である２．０以上を上回る２．０６を示し、インフルエンザウイルスＡ型（ソ連型Ｈ１Ｎ１）に対する有効性を確認した。
【００５８】
【表３】
0003233109.tif 000005
【符号の説明】
【００５９】
１００      カード
２００      ヒールリフト
３００      サンダル
１０        表面
２０        裏面
３０        表面と裏面を含むカードの外表面部
４０        ヒールリフト本体部
５０        ヒールリフト底部
６０        ヒールリフト本体部とヒールリフト底部を含むヒールリフトの外表面部
７０        底部
８０        甲当て部
９０        底部と甲当て部を含むサンダルの外表面部
【図１】
0003233109.tif 000006
【図２】
0003233109.tif 000007
【図３】
0003233109.tif 000008
【図４】
0003233109.tif 000009
【図５】
0003233109.tif 000010